차량의 배기 장치에 집적되도록 구성된 열전기 전력 발전(TEG) 유닛은 복수의 열전기 전력 발전기 모듈들을 포함하고, 상기 복수의 열전기 전력 발전기 모듈들의 각각은 전기적으로 상호접속된 복수의 p-유형 및 n-유형 열전기 물질 레그(leg)들을 포함하고, 각각의 레그는 모듈의 방열부 상의 기판과 흡열부 상의 기판 사이에서 연장하며, 레그들을 위한 열전기 물질들은 1.0보다 큰 열전기 성능 지수(figure of merit)(ZT)를 가지는 반-호이슬러(half-Heusler) 화합물들이다.
주어진 문장을 읽고 간략하게 요약해주세요.

문장: 
[ 발명의 명칭 ]
열전기 에너지 전환을 위한 물질들MATERIALS FOR THERMOELECTRIC ENERGY CONVERSION
[ 기술분야 ]
관련 출원에 대한 참조 및 우선권 주장본 출원은, 그의 전체 개시가 본 명세서에 참조로써 통합되는 2013년 12월 5일에 출원된 공동 계류중인 미국 가 출원 번호 제 61/912,151 호의 본 출원이고 그에 대한 우선권을 주장한다.정부 관심에 대한 진술본 발명은 미국 에너지국에 의해 부여된 승인 DE-EE0004840 하에서 정부 지원으로 행해졌다. 정부는 본 발명의 특정 권리들을 갖는다.본 발명은 열전기 발전기들(TEGs), 특히 자동차들에서 이용하기 위한 TEG들에 관한 것이다.
[ 배경기술 ]
자동차들의 연비는 배기 장치에 열전기 발전기(TEG)를 통합시킴으로써 개선될 수 있다. TEG는 내부 연소 엔진으로부터의 폐열(waste heat)을 제벡 효과(Seebeck Effect)를 이용하여 전기로 전환한다. 전형적인 TEG는 방열부 열 교환기, 흡열부 열 교환기, 열전기 물질들 및 압축 어셈블리(assembly)를 포함한다. 열 교환기들은 전형적으로, 높은 열 전도도를 갖는 금속 판들의 형태이다. 열전기 모듈(들)의 2개의 표면들 사이의 온도 차는 제벡 효과를 이용하여 전기를 생성한다. 엔진으로부터의 고온 배기가 TEG를 통과할 때, 발전기 내부의 반도체들의 전하 운반체(charge carrier)들은 방열부 열 교환기로부터 흡열부 교환기까지 분산한다. 전하 운반체들의 구축은 순 전하(net charge)를 야기하여, 정전기 전위(Va)를 생성하는(도 2) 반면에 열 전달은 전류를 구동시킨다. 700℃(~1300℉) 이상의 배기 온도들로 인해, 방열부 상의 배기 가스와 흡열부 상의 냉각수 사이의 온도 차는 몇 백도이다. 특정 자동차 TEG들에서, 이 온도 차는 500 내지 750W의 전기를 생성할 수 있다.압축 어셈블리는 열전기 모듈과 열 교환기 표면들 사이의 열 접촉 저항을 감소시키는 것을 목적으로 한다. 냉각수 기반 자동차 TEG들에서, 흡열부 열 교환기는 냉각용 유체로서 엔진 냉각수를 이용하는 반면에, 배기 기반 TEG들에서, 흡열부 열 교환기는 냉각용 유체로서 주변 공기를 이용한다.예로서, 도 1의 일반화된 계략도에서 도시된 차량 배기 장치(10)는 내부 연소 엔진(14)으로부터의 가열된 배기 가스들을 예를 들면, 배기관과 같은, 배기 장치 배출구(16)로 지향시키는 배기 파이프(12)를 포함한다. 배기 장치(10)는 머플러(muffler)들, 공진기들, 촉매들, 등과 같은, 엔진(14)과 배출구(16) 사이에 위치된 부가적인 배기 구성요소들을 포함할 수 있다. TEG(20)는 배기 가스들에 의해 생성된 열을 전기 에너지/전력으로 변환하기 위해 배기 장치로 통합되고 특히, 배기 파이프(12)로 집적된다. TEG(20)는 재충전가능한 배터리와 같은, 저장 디바이스(S)에 이 생성된 전기 에너지를 저장할 수 있고/있거나 필요하면 다양한 차량 시스템들(VS1-VSn)에 전기 에너지를 제공할 수 있다. 차량 시스템들(VS1-VSn)은 엔진 제어부들, 배기 장치 제어부들, 도어 락(door lock) 시스템, 윈도우 리프팅 메커니즘, 실내 조명, 등을 포함할 수 있다. 제어기(22)는 TEG(20)에 의해 생성된 전기 에너지의 저장 및 이용량을 제어하기 위해 제공될 수 있다.하나의 예에서, 열전기 유닛(20)은 효율적인 동작의 특정 온도 상한 및 하한을 가지는 반도체 및 반금속 물질들 중 적어도 하나로 구성된다. 이 상한 위의 매우 고온의 배기 가스 온도들에 대한 노출은 이들 물질들을 손상시킬 수 있고, 하한 아래인 배기 가스 온도들은 비효율적인 전력 생성을 야기할 수 있다. 결과적으로, 종래의 시스템들에, TEG(20)의 배기 파이프(12) 업스트림에 위치된 온도 제어 디바이스(30)를 포함시키는 것이 필요했다. 온도 제어 디바이스(30)는 가열된 배기 가스들을, TEG(20)를 구성하기 위해 이용된 물질들의 온도 상한과 하한 사이의 명시된 온도 범위 내의 온도들로 냉각시키는 냉각 디바이스(30a)의 형태일 수 있다. 이들 냉각된 배기 가스들은 그 다음, 열전기 유닛(20)에 대한 유입구(32)로 전달된다. 배기 가스들은 TEG(20)를 통과하고, 배기 가스들로부터의 폐열은 전기 에너지로 변환되며, 그 다음 가스들은 배출구(34)를 통해 열전기 유닛(20)을 빠져나간다. 이 구성은 모든 배기 가스들이 열전기 유닛(20)을 통해 흐르는 비 우회 장치를 포함한다.냉각 디바이스(30a)는 많은 상이한 유형들의 냉각 구성요소들을 포함할 수 있다. 예를 들면, 냉각 디바이스(30a)는 유체 냉각된 열 교환기일 수 있거나, 냉각하기 위한 공기 또는 물 주입을 포함할 수 있다. 선택적으로, 냉각 디바이스(30a)는 공기 주입 또는 강제 공기 냉각과 조합된 공기 갭 파이프를 포함할 수 있고, 이것은 더 빠른 가열을 회피하기 위해 열적 관성의 냉각 및 포텐셜 감소 둘 모두를 제공할 수 있다. 냉각 디바이스(30a)는 특히, 냉각수 또는 냉각 효과들을 TEG(20)의 흡열부 열 교환기로 지향시킴으로써 상기 논의된 압축 어셈블리의 기능을 통합시키도록 구성될 수 있다.TEG의 핵심 구성요소들은 열 흐름을 전력으로 전환하는 열전기(TE) 모듈들이다. 전형적인 TE 모듈(50)의 일반화된 구성 및 동작은 도 2의 다이어그램에 묘사된다. 열전기 모듈(50)은 전기적으로 직렬로 접속되는(56) 교번하는 n-유형 및 p-유형 반도체 레그(leg)들(52 및 54)을 각각 포함한다. 레그들 및 전기 접속부들은 TEG 유닛(20) 내의 흡열부 기판(60)과 방열부 기판(61) 사이에 샌드위치(sandwich)될 수 있다. 온도 기울기(gradient)는 제벡 효과()에 따라 각각의 레그에서 전류를 구동시키고, 여기서 S는 로컬 물질의 속성인 제벡 계수이고, T는 반도체 레그들에 걸친 온도 기울기이다.전기 전환에 대한 열의 효율은 무차원 성능 지수(figure of merit)(ZT)에 의해 특징지워진 물질 속성이다:, 여기서 σ는 전기 전도도이고, S는 제벡 계수이고, T는 온도이고, 은 전자 열 전도도이며, 는 격자 열 전도도이다. 
[ 발명의 개요 ]

[ 해결하려는 과제 ]
본 발명의 목적은 열전기 발전기들(TEGs), 특히 자동차들에서 이용하기 위한 TEG들을 제공하는 것이다.
[ 과제의 해결 수단 ]
본 발명은 복수의 열전기 전력 발전기 모듈들을 포함하는 차량의 배기 장치에 집적되도록 구성된 열전기 전력 발전(TEG) 유닛을 고려하고, 상기 복수의 열전기 전력 발전기 모듈들의 각각은 전기적으로 상호접속된 복수의 p-유형 및 n-유형 열전기 물질 레그들을 포함하고, 각각의 레그는 모듈의 방열부 상의 기판과 흡열부 상의 기판 사이에서 연장하며, 레그들을 위한 열전기 물질들은 1.0보다 큰 열전기 성능 지수(ZT)를 가지는 반-호이슬러(half-Heusler) 화합물들이다. 하나의 양태에서, 레그들을 위한 열전기 물질들은 단위 셀 당 0.005 전자들 또는 홀(hole)들 미만의 도핑 레벨을 가질 수 있다.하나의 피처(feature)에 따라, p-유형 레그들을 위한 열전기 물질은 YNiSb, YNiBi, LaNiSb 및 LaNiBi를 포함하는 반-호이슬러 화합물들의 그룹으로부터 선택된다. 또 다른 피처에 따라, n-유형 레그들을 위한 열전기 물질은 NbFeSb, VCoSn 및 TaFeSb를 포함하는 반-호이슬러 화합물들의 그룹으로부터 선택된다. p-유형 및 n-유형 화합물들의 도핑은 화합물 구성요소들의 일부를 특정 요소들 또는 합금들로 대체함으로써 최적화될 수 있다.
[ 도면의 간단한 설명 ]
도 1은 열전기 발전기(TEG)를 통합시키는 차량 배기 장치의 개략도.도 2는 도 1에 도시된 바와 같은 TEG의 열전기 유닛(TE)의 도면.도 3은 T=400℃에서 p-유형 및 n-유형 영역들에서의 28 HH 화합물들에 대한 단위 셀 당 홀들 및 전자들의 단위의 최적 도핑 레벨들의 차트이다. 에러 바(bar)들은 최대 ZT의 5% 내의 ZT 값들의 범위에 대응한다.도 4는 T=400℃에서 도 3으로부터의 최적으로 도핑된 p-유형 및 n-유형 HH 화합물들들에서 에너지()에서의 전자에 대한 전자 방출 시간(electron relaxation time)들(τ)의 차트.도 5는 T=400℃에서 도 3으로부터의 최적으로 도핑된 p-유형 및 n-유형 HH 화합물들들에서, 성능 지수(ZT)의 차트.도 6은 솔리드(solid) 점들이 안정된 화합물들을 나타내고 오픈(open) 점들이 불안정한 화합물들을 나타내는, 삼성분계(ternary system)들(V-Co-Sn, Ta-Fe-Sb, 및 Nb-Fe-Bi)의 산출된 위상 다이어그램들을 도시한 도면.
[ 발명을 실시하기 위한 구체적인 내용 ]
본 발명의 원리들의 이해를 촉진하는 목적들을 위해, 이제 도면들에 도시되고 다음의 기록된 명세서에서 설명된 실시예들에 대한 참조가 행해질 것이다. 본 발명의 범위에 대한 어떠한 제한도 그에 의해 의도되지 않음이 이해된다. 본 발명이 도시된 실시예들에 대한 임의의 변경들 및 수정들을 포함하고, 본 발명이 관련되는 당업자에 정상적으로 발생할 바와 같은 본 발명의 원리들의 또 다른 응용들을 포함함이 또한 이해된다.비스무트-텔루륨(Bismuth-Tellurium; BiTe)과 같은 전통적인 TE 물질들은 자동차 애플리케이션들에서 그들의 이용을 제한하고/하거나 디바이스들에게 배기 스트림을 냉각하도록 요구하는 낮은 동작 온도들을 갖는다. 광범위한 온도 범위에 걸쳐 고성능을 가져오는 몇몇 부류들의 TE 물질들이 최근에 발견되었다. 이들 물질들 중의 일부는, 전이 금속들로 구성된 2개의 그룹들 및 금속들과 준금속(metalloid)들로 구성된 대부분이 n-유형 물질들인 일부 반-호이슬러(HH) 화합물들이다. 그러나, 조사된 HH 화합물들에 대한 ZT 값들은 의심스럽고 HH 화합물들의 구성 공간은 날짜를 추정하기 위해 완전하게 분석되지 않았다. 양자 역학 시뮬레이션들은 많은 상이한 HH 화합물들에 대한 ZT 값들을 산출하고 TEG에서 이용하기 위한 전위를 갖는 새로운(novel) HH 화합물들을 식별하기 위해 이용될 수 있다.88개의 3중 화합물이 부록에서 식별된 참고문헌 [1]의 리뷰에서 요약된 바와 같이, HH 유형 구조를 갖기 위해 다양한 물질 데이터베이스들에서 보고되었다. 관심 있는 HH 화합물들은 다음의 2가지 기준들에 기초하여 선택되었다: 1) 값싼 토류의 풍부한 요소들로 구성되는 물질들; 및 2) 반도체들인 물질들. 후자의 조건은 부록에서 식별된 참고문헌 [2]에서 설명된 바와 같이, 화학식 단위 당 18개의 원자가전자(valence electron)들을 갖는 그들 화합물들을 선택함으로써 만족된다. 제 2 조건의 응용은 목록을 88개로부터 15개의 HH 화합물들로 줄인다. 게다가, 13개의 가설의(hypothetical) 화합물들은 15개의 기존의 HH 화합물들의 화학 요소들을 동일한 그룹 및 유사한 공유 결합 반지름들의 다른 요소들로 대체함으로써 식별되었다. 28개의 HH 화합물들(15개의 기존의 그리고 (?)로 지정된 바와 같은 13개의 가설의)의 완전한 목록은 하기의 표 1에 도시된다.표 1에 열거된 28개의 HH 화합물들에 대한 전자 수송 계수들은 볼츠트랩(BoltzTraP) 프로그램의 도움으로 단일 모드 방출 시간 근사(SMTRA) 하에서 전자들에 대한 볼츠만 수송 방정식(BTE)을 풂으로써 산출될 수 있다. 참조문헌 [3]을 참조한다. 이들 산출들은 전자 대역 구조 및 BTE 이론에서 중심 수량(central quantity)인 전자 방출 시간(τ)을 입력으로서 요구한다. 전자 대역 구조는 전형적으로, 밀도 기능적 이론(DFT)을 이용하여 계산되는 반면에, τ는 일정한 것으로 가정된다(전자 에너지, 화학 전위(μ), 및 온도(T)와 무관함). 빠르고 로버스트(robust)할지라도, DFT 방법은 반도체들의 전자 대역 갭들을 과소평가하도록 공지된다. 결과적으로, GW 방법으로서 공지된, 대역 구조들을 계산하기 위한 더 정확한(그러나 계산적으로 더 비싼) 방법이 이용될 수 있다. 퀀텀 에스프레소(Quantum ESPRESSO)(참조문헌 [4] 참조) 및 버클리GW(BerkeleyGW)(참조문헌 [5] 참조) 패키지들을 각각 이용하여 표 1로부터 선택된 6개의 HH 화합물들에 대해 수행된 DFT 및 GW 산출들은 하기의 표 2에 도시된 산출된 대역 갭들(eV 단위)을 산출한다:표 2에서의 DFT와 GW 넘버들 사이의 유사성은, 대부분의 반도체들과는 반대로 HH 화합물들에 대해, DFT가 대역 구조들을 정확하게 예측할 수 있다고 제안한다. 결과적으로, DFT 방법은 표 1에서 나머지 22개의 HH 화합물들의 대역 구조 산출을 위해 이용되었다.TEG 동작을 대표하는 고온들에서, τ에 대한 주요 기여는 전자-광자 산란으로부터 비롯된다. 전자-광자 상호작용의 순이론적 공식이 부록에서 식별된 참고문헌 [6]에서 개요된 바와 같이 적용될 수 있고, EPA(평균화된 전자-광자) 근사가 뒤따른다. 참조문헌 [6]에 따라, 역 τ는 전자-광자 상호작용 행렬 요소들, 전자 및 광자 점유 넘버들, 및 상태들의 전자 밀도에 관하여 표현된다. EPA 근사 하에서, 전자-광자 상호작용 행렬 요소들은 전자 및 광자 운동량들에 걸쳐 평균화된, 퀀텀 에스프레소 패키지(참조문헌 [4])를 이용하여 밀도 기능적 섭동론(density functional perturbation theory; DFPT) 내에서 산출되고, 그 다음 이들 평균화된 양들은 참고문헌 [6]의 공식에 따라 역 τ를 계산하는데 이용된다. 산출된 τ는 전자들에 대한 BTE에 제공되고 그 다음, 전기 전도도(σ), 전자 열 전도도(), 및 제벡 계수(S)를 계산하기 위해 풀어진다. ZT, 격자 열 전도도()에 대한 표현을 입력하는 나머지 양은 광자들에 대한 BTE를 풂으로써 산출될 수 있다. 그러나, TE 물질들의 최적화에 대한 이전 노력들은, HH 화합물들에 대한 가 합금화(질량 장애(mass disorder)) 및 나노구조화에 의해 그것의 결정질 값으로부터 상당히 감소될 수 있음을 보여주었다. 참조문헌들[7, 8]을 참조한다. 따라서, 에 대한 값은 2.2W/(mK)로 설정되고, 이것은 T=400℃에서 측정된, 2개의 최적화된 화합물들, n-유형 Hf0.75Zr0.25NiSn0.99Sb0.01 및 p-유형 Hf0.8Ti0.2CoSb0.8Sn0.2에 대한 의 값들의 평균이다. 참조문헌들[7, 8]을 참조한다.표 1에서의 28개의 HH 화합물들에 대한 전자 수송 계수들 및 ZT 값들은 평균 동작 온도(T=400℃)에서 화학 전위(μ)의 함수들로서 계산될 수 있다. 각각의 HH 화합물에 대해, ZT 대 μ 곡선은, μ가 가전자 대역 최대값(VBM) 가까이에 있거나 전도 대역 최소값(CBM) 가까이에 있을 때 발생하는 2개의 최대값들을 보여준다. μ의 이들 2개의 값들은 p-유형 및 n-유형 영역들에서 최적 도핑 레벨들에 각각 대응한다. 결과로 발생하는 최적 도핑 레벨들은 도 3의 차트에 도시된다. 이들 도핑 레벨들은 자가 도핑의 책임이 있는 고유 결함으로 인해 이들 화합물들에 대한 불순물 농도들과 다르다. 예를 들면, 고유 ZrCoSb 및 TiNiSn 화합물들은 단위 셀 당 약 0.1 전자들의 자가 도핑 레벨들을 갖는 n-유형 물질들이다. 참조문헌들[9, 10]을 참조한다. 그럼에도 불구하고, 도핑 레벨들과 불순물 농도들 사이에 상관이 존재한다: 도 3에 따라, n-유형 (Ti, Zr, Hf)NiSn에 대한 최적 도핑 레벨들은 약 0.005 전자/단위 셀이고 p-유형 (Ti, Zr, Hf)CoSb에 대해 약 0.055 홀/단위 셀인 반면에, 이들 물질들에 대한 최적 불순물 농도들은 각각 x=0.01 및 x=0.2이다(참조문헌들[7, 8] 참조).예시적인 목적들을 위해, 도 4는 T=400℃에서 최적으로 도핑된 p-유형 및 n-유형 HH 화합물들에서의 에너지()(여기서, kB는 볼츠만 상수)에서 전자에 대한 τ의 값들을 표시한다. 도 4에 도시된 바와 같이, τ는 상이한 HH 화합물들에 대해 그리고 동일한 HH 화합물 도핑된 p-유형 또는 n-유형에 대해 2보다 많은 자릿수(order of magnitude)들에 따라 달라진다. 이것은, 문헌에서 널리 이용된 일정한 τ 근사가 HH 화합물들에 대해(그리고 일반적으로 반도체 물질들에 대해) 적당하지 않음을 제안한다.도 5는 T=400℃에서 최적으로 도핑된 p-유형 및 n-유형 HH 화합물들에 대한 ZT의 값들을 보여준다. 도 5에 도시된 데이터를 분석하는 것은, (Ti, Zr, Hf)NiSn 화합물이 n-유형 HH 물질들 중에서 가장 높은 ZT 값들 중 하나를 가짐을 드러낸다. 이 결과는 실험적으로 최적화된 n-유형 (Ti, Zr, Hf)NiSn 화합물과 부합한다. 참고문헌[7]을 참조한다. 그러나, 산출들은 (Ti, Zr, Hf)NiSn의 ZT 값들보다 큰 ZT 값들을 보여주는 4개의 n-유형 화합물들(하나는 기존의 그리고 3개는 가설의)을 식별한다. 이들 화합물들은 기존의 화합물(NbFeSb) 및 가설의 화합물들(VCoSn, TaFeSb, 및 NbFeBi)을 포함한다. 산출들에 따라, p-유형 (Ti, Zr, Hf)CoSb 화합물들은 n-유형 (Ti, Zr, Hf)NiSn와 비교하여 중간(moderate) ZT 값들을 보여준다. 이 관측은 다시, 실험적 데이터와 부합한다. 참조문헌[8]을 참조한다. 산출들은 (Ti, Zr, Hf)CoSb의 ZT 값들보다 큰 ZT 값들을 갖는 4개의 p-유형 화합물들(모두 기존의) 즉, YNiSb, LaNiBi, LaNiSb, 및 YNiBi를 식별한다.3개의 가설의 HH 화합물들은 유망한 n-유형 물질들: VCoSn, TaFeSb, 및 NbFeBi로서 식별될 수 있다. 이들 가설의 화합물들의 안정성을 확인하기 위해, 그들의 에너지들 뿐만 아니라, 삼성분계들(V-Co-Sn, Ta-Fe-Sb, 및 Nb-Fe-Bi)에서 모든 공지된 화합물들의 에너지들이 산출될 수 있다. 볼록 집합(Convex Hull)이 각각의 가상적 화합물의 3중 공간에서 구성된다. 결과로 발생하는 3중 위상도들이 도 6에 도시되고 여기서, 안정적이고 불안정한 화합물들(볼록 집합 내부 및 외부)은 솔리드(안정적인) 및 오픈(불안정한) 점들로 표시된다. 관심 있는 가설의 화합물들은 삼각형들의 중심들에서 점들에 의해 표현된다. 도 6에 도시된 바와 같이, VCoSn 및 TaFeSb가 안정적인 반면에, NbFeBi가 불안정하다. 볼록 집합 분석은, VCoSn 및 TaFeSb의 형성 에너지들이 각각 1 meV/atom 및 68 meV/atom인 반면에, NbFeBi의 형성 에너지가 -197 meV/atom이라고 예측한다. 다행스럽게도, 불안정한 NbFeBi 화합물은 도 5에서 도시된 바와 같이 3개의 가설의 화합물들 중에서 가장 낮은 ZT 값을 갖는다.7개의 제안된 HH 화합물들(4개의 p-유형 및 3개의 n-유형)에 대한 최대 ZT 값들 및 최적 도핑 레벨들이 하기의 표 3에 도시된다. 도 3에 열거된 ZT 값들을 성취하기 위해, 이들 화합물들은 최적 레벨들로 도핑되어야 하고, 그들의 격자 열 전도도는 합금화(질량 장애) 및 나노구조화에 의해 =2.2W/(mK)로 감소되어야 한다. 표 3의 좌측 절반에 열거된 화합물들에 대해, p-유형 도핑은 Y 또는 La의 일부를 Mg, Ca, Sr, 또는 Ba로 대체함으로써; Ni의 일부를 Co로 대체함으로써; 그리고 Sb 또는 Bi의 일부를 C, Si, Ge, Sn, 또는 Pb로 대체함으로써 성취될 수 있다. 표 3의 우측 절반에 열거된 화합물들에 대해, n-유형 도핑은 V, Nb, 또는 Ta의 일부를 Ti, Zr, 또는 Hf로 대체함으로써; Fe의 일부를 Mn으로 대체함으로써; Co의 일부를 Fe로 대체함으로써; Sn의 일부를 B, Al, Ga, 또는 In으로 대체함으로써; 그리고 Sb의 일부를 C, Si, Ge, Sn, 또는 Pb로 대체함으로써 성취될 수 있다. 표 3에 열거된 화합물들에 대해, 질량 장애는 Y, La, 및 란탄족원소(lanthanide)들의 합금화에 의해; V, Nb, 및 Ta의 합금화에 의해; Sn, C, Si, Ge, 및 Pb의 합금화에 의해; 및 Sb, Bi, N, P, 및 As의 합금화에 의해 성취된다.본 발명의 하나의 양태에서, 표 3에서 식별된 p-유형 및 n-유형 HH 화합물들은 TEG 유닛(20)(도 1)에 통합된 TE 모듈들(50)(도 2 참조)의 반도체 레그들(52, 54)을 위한 TE 물질들로서 이용된다. HH 화합물들은 안정성, 높은 ZT, 및 2.2W/(mK) 미만 또는 약 2.2W/(mK)의 격자 열 전도도의 함수로서 선택된다.p-유형 화합물들의 도핑은 이트륨 또는 란타넘 구성요소의 일부를 알칼리성 토류 금속으로 대체하고, 니켈의 일부를 코발트로 대체하고/하거나, 안티모니 또는 비스무트의 일부를 비 금속 또는 기초 금속으로 대체함으로써 최적화될 수 있다.n-유형 화합물들의 도핑은 5B 전이 금속의 일부를 4B 전이 금속으로 대체하고, 철의 일부를 망간으로 또는 코발트의 일부를 철로 대체하고/하거나, 주석의 일부를 계열 3A 요소로 또는 안티모니의 일부를 계열 4A 요소로 대체함으로써 최적화될 수 있다.또 다른 양태에서, 표 3의 화합물들의 질량 장애는 이트륨 및 란탄족원소들을 합금화하고, 5B 전이 금속들을 합금화하고, 계열 4A 요소들을 합금화하며 계열 5A 요소들을 합금화함으로써 성취될 수 있다.본 발명은 특성상 예시적이고 제한적이지 않은 것으로서 고려되어야 한다. 단지 특정 실시예들이 제시되었고 본 발명의 사상 내에 있는 모든 변화들, 수정들 및 또 다른 응용들이 보호되도록 요구됨이 이해된다.부록다음의 참조문헌들이 명세서에서 인용되고 참조로써 본 명세서에 통합된다.  
[ 부호의 설명 ]
10: 차량 배기 장치					12: 배기 파이프14: 내부 연소 엔진					16: 배기 장치 배출구20: 열전기 발전기						22: 제어기30: 온도 제어 디바이스					30a: 냉각 디바이스32: 유입구							34: 배출구50: 열전기 모듈52, 54: n-형 및 p-형 반도체 레그들			60: 흡열부 기판61: 방열부 기판